СПОСОБ ПОЛУЧЕНИЯ КВАРЦЕВОГО СТЕКЛА
QUARTZ GLASS PRODUCTION METHOD

Изобретение относится к металлургической технике и предназначено для использования в качестве устройства при изготовлении тигля путем высокотемпературного гидролиза тетрахлорида кремния в присутствии мономолекулярной воды в пламени.
Известен способ получения изделий из порошкового стекла, включающий формование, спекание, обработку в растворах поверхностно-активных веществ и сушку, причем обработку в растворах поверхносто-активных веществ осуществляют перед формованием [1].
Недостатком этого технического решения является относительно невысокий процент осаждения диоксида кремния на подложку на стадии формования, связанный с тем, что объемно-параболический профиль концентрации диоксида кремния в факеле горелки относительно вращающегося штока с подложкой и возрастанием толщины напыленного тигля формируется избыточным расходом продуктов сгорания для того, чтобы исключалось попадание реакторных газов в область наплавления диоксида кремния. При такой общей аэродинамике факела не решается достаточно хорошо вопрос удаления продуктов сгорания из зоны горения, что приводит к привнесению в объем тигля примесей либо способствует уменьшению процента осаждения диоксида кремния.
-1
2÷2,4
Известен способ получения кварцевого стекла, включающий плавление кварцевого сырья в графитовом тигле в вакуумной электрической печи, стабилизацию и охлаждение, причем давление в процессе плавления меняют по соответствующему режиму, связанному диапазонами температур с диапазонами давления, поддерживая радиальный градиент температуры расплава 1÷50°С·см, а стабилизацию осуществляют при температуре 1100÷1400°C, причем стабилизацию осуществляют в течение 10·D·c [2].
Недостатком указанного технического решения является то, что камера и отходящий от него аэродинамический канал отсоса продуктов парофазного гидролиза тетрахлорида кремния в пламени имеют форму, не стабилизирующую пограничный слой в области осаждения диоксида кремния и, как следствие, достаточно высокий процент синтезированного SiO уносится с продуктами сгорания. Другим недостатком является наличие вредных химических соединений при получении кварцевого стекла, требующих сложной системы очистки и нейтрализации отходящих газов.
Технический результат предлагаемого изобретения - увеличение количества осажденного на подложке синтезированного диоксида кремния с получением равномерной плотности напыленного тигля по его объему, уменьшение примесей в последнем.
Указанный технический результат достигается тем, что для формирования ламинарного пограничного слоя пламени после соприкосновения с напыляемой поверхностью траекторию движения продуктов сгорания при напылении корпуса тигля направляют через аэродинамический канал реактора, выполненного в виде продольной щели с одинаковым секционным разделом перегородками по высоте аэродинамического канала, причем при напылении днища тигля проходное сечение верхних секций аэродинамического канала перекрывают.
Информационный поиск научно-технических достижений по этой теме, тематический анализ изобретений патентного фонда ВПТБ по решению данной проблемы не выявил совокупности отличительных признаков, сходных и присущих с признаками предлагаемого изобретения, которое может быть использовано в качестве технологического процесса при изготовлении тигля путем высокотемпературного гидролиза тетрахлорида кремния в присутствии мономолекулярной воды в пламени. В соответствии с действующим законодательством России предлагаемое изобретение удовлетворяет критериям "новизна", "уровень техники", "промышленная применимость".
Изложенная сущность изобретения поясняется чертежами, где:
на фиг.1 - продольный разрез конструкции реактора;
на фиг.2 - радиационно-спектральный анализ проб наличия примесей.
Наименование пробы
0 - порошкообразный кремнезем.
1 - спеченный в кислородно-водородном пламени до 0,3÷1,8 г/см.
2 - прозрачное кварцевое стекло, полученное спеканием в кислородно-водородном пламени.
3 - прозрачное кварцевое стекло, полученное термовакуумным спеканием.
Способ получения кварцевого стекла достигается соответствующей конструкцией реактора, содержащего платформу 0, перемещающуюся вверх-вниз за счет стоек 1 с помощью приводов 2, причем последние закреплены к платформе 0 с возможностью вхождения в полости 3 пола при перемещении вниз. На платформе 0 расположена станина 4 с обечайкой 5 для поступления охлаждающей воды по трубопроводу 6, закрепленному с помощью распорки 7 относительно обечайки 5 и имеющему в верхней части перфорированный коллектор 8 для равномерной раздачи охлаждающей воды под давлением, и удаления воды за пределы обечайки 5. Станина 4 шарнирно связана со штоком 9, выполненным в виде конуса и жестко закрепленным с оправкой 10, выполненной в форме каплеобразной емкости, оболочка которой и дистанционирующие элементы 11 выполнены из теплопроводного материала. На оправку устанавливается графитовая подложка 12, а на шток закрепляется отражатель 13. На станине 4 расположены осесимметрично стойкам 1 кожухи 14, на двух из которых установлены приводы 15 для вращения штока 9 относительно станины 4. К реактору относится горелка 16 с диффузором 17, причем к последнему крепится защитный козырек 18. Горелка 16 шарнирно соединена со штангой 19 с полостью для трассировки гибких трубопроводов 20 подачи ингредиентов напыления. Штанга 19 жестко закреплена с трубой 21 в виде стойки с салазками 22 с возможностью реверсивного движения вперед-назад за счет приводов 23 и упоров 24, причем это движение связано с поворотами горелки 16 относительно графитовой подложки 12, осуществляемыми за счет привода 25. Для удаления продуктов горения эквидистантно горелке 16 расположен аэродинамический канал 26, закрепленный в ограждении 27 реактора с помощью крепежа 28, причем аэродинамический канал 26 имеет шиберы 29 для перекрытия проходного сечения аэродинамического канала 26 в соответствующих режимах напыления графитовой подложки 12 за счет приводов 30.
Способ получения кварцевого стекла осуществляется следующим образом.
Запуск реактора осуществляется после взаимосвязанной юстировки приводов платформы 0, горелки 16, салазок 22, аэродинамического канала 26 и подачи воды под давлением через коллектор 8 с наполнением каплеобразной емкости оправки 10 охлаждающей водой, при этом шток 9 за счет приводов 15 равномерно вращается с соответствующей скоростью, величина которой связана с диаметром напыляемой графитовой подложки 12. После подачи ингредиентов напыления через трубопроводы 20 в горелку 16 и осуществления процесса горения протекает реакция парофазного гидролиза тетрахлорида кремния в пламени с выпадением диоксида кремния на подложку 12. При нахождении платформы 0 в нижнем положении приводы 23 салазок 22 перемещают горелку 16 к ближнему к платформе 0 упору 24, причем горелка 16 за счет привода 25 профилирует по расстоянию поверхность графитовой подложки 12 для напыления ее днища при закрытых верхних шиберах 29 аэродинамического канала 26. Этот процесс осуществляется циклически до тех пор, пока не будет достигнута соответствующая толщина напыленного тигля. Для исключения в режиме движения переменных величин отдельных частей реактора, когда существует большая вероятность возникновения турбулентного пограничного слоя при осаждении диоксида кремния в результате механических и тепловых воздействий на объемно-параболический профиль концентрации диоксида кремния в факеле горелки 16 относительно вращающейся подложки 12, используются конструктивные элементы реактора: отражатель 13, соответствующий профиль диффузора 17 с козырьком 18 горелки 16, а в процессе напыления соответствующее математическое описание функционирования приводов составных частей реактора, работа шиберов 29, а также температура охлаждающей воды в оправке 10, в результате количество примесей в изготовленном тигле уменьшается на порядок.
Применение предлагаемого технологического способа получения кварцевого стекла улучшит процесс эффективности осаждения диоксида кремния за счет организации аэродинамики ламинарного пограничного слоя при напылении и на порядок уменьшит количество примесей.
Литература
1. Алешкова В.Б. Способ получения изделий из порошкового стекла. SU А.с. №662509. C03B 20/00. Приоритет - 12.09.75. Опубл. бюллетень изобретений №18. 15.05.1979 - аналог.
2. Шубин В.Н. и др. Способ получения кварцевого стекла. SU А.с. №716995. C03B 20/00. Приоритет - 28.11.77. Опубл. бюллетень изобретений №7. 25.02.1980 - прототип.